(57)【要約】【課題】分散安定性、耐衝撃性及び研磨力の調製可能な合成樹脂製の研磨材を提供することを課題とする。【解決手段】カルボキシル基を含有する（メタ）アクリレート系単量体（Ａ）０．２〜１０重量部と、エーテル基と水酸基又はエステル基と水酸基とを含有する（メタ）アクリレート系単量体（Ｂ）０．１〜２０重量部と、前記（メタ）アクリレート系単量体（Ａ）及び（Ｂ）以外のビニル系単量体１００重量部とを含む単量体混合物に由来する球状の重合体粒子であることを特徴とする合成樹脂製ブラスト加工用研磨材により上記課題を解決する。【選択図】なし【特許請求の範囲】
【請求項１】
カルボキシル基を含有する（メタ）アクリレート系単量体（Ａ）０．２〜１０重量部と、エーテル基と水酸基又はエステル基と水酸基とを含有する（メタ）アクリレート系単量体（Ｂ）０．１〜２０重量部と、前記（メタ）アクリレート系単量体（Ａ）及び（Ｂ）以外のビニル系単量体１００重量部とを含む単量体混合物に由来する球状の重合体粒子であることを特徴とする合成樹脂製ブラスト加工用研磨材。
【請求項２】
前記（メタ）アタリレート系単量体（Ａ）が、メタクリル酸、アクリル酸、２−メタクリロイルオキシエチルコハク酸、２−メタクリロイルオキシエチルフタル酸、２−メタクリロイルオキシエチルヘキサヒドロフタル酸及び２−メタクリロイルオキシエチルマレイン酸から選択される請求項１に記載の合成樹脂製ブラスト加工用研磨材。
【請求項３】
前記（メタ）アクリレート系単量体（Ｂ）が、下記式
CH2=CR-COO[(C2H4O)m-(C3H6O)n]-H （式１）
（式中、ＲはＨ又はＣＨ3、ｍは０〜５０、ｎは０〜５０、但し、ｍ及びｎが同時に０の場合を除く）又は
CH2=CR-COOCH2CH2O[CO(CR2)5O]p-H    （式２）
（式中、ＲはＨ又はＣＨ3、ｐは１〜５０）で表される化合物から選択される請求項１又は２に記載の合成樹脂製ブラスト加工用研磨材。
【請求項４】
前記（メタ）アクリレート系単量体（Ｂ）が、ｍ及びｎが０〜３０の式１の化合物（但し、ｍ及びｎが同時に０の場合は除く）、ｐが１〜３０の式２の化合物から選択される請求項３に記載の合成樹脂製ブラスト加工用研磨材。
【請求項５】
前記ビニル系単量体が、（メタ）アクリル酸エステル系単官能単量体と（メタ）アクリル酸エステル系多官能単量体との混合物である請求項１〜４のいずれか１つに記載の合成樹脂製ブラスト加工用研磨材。
【発明の詳細な説明】
【技術分野】
【０００１】
本発明は、合成樹脂製ブラスト加工用研磨材に関する。更に詳しくは、本発明は、特定の（メタ）アクリレート系単量体に由来する重合体粒子からなる合成樹脂製ブラスト加工用研磨材に関する。
【背景技術】
【０００２】
物品に付着している余分なバリや塗装を、研磨材を物品に吹き付けて取り除く方法が知られている。この方法は、一般的にブラスト加工と呼ばれている。このようなブラスト加工は、例えば樹脂成形品、ダイキャスト製品、半導体モールド、モーター部品において発生するバリを取り除いたり、自動車、航空機等の塗装を剥離したりするために使用されている。
ブラスト加工では研磨材として古くから色々なものが使用されてきた。例えば、炭化珪素、酸化アルミニウム、珪石、セラミック、ダイヤモンド粉末等の無機研磨材が知られている。ところが、これら無機研磨材は、物品に対する当たりが強過ぎて、研磨時に物品本体までも傷めることがある。
これに対し、物品に対する当たりが柔らかで、物品本体自体を傷めることが少ない、重合体粒子からなる合成樹脂製研磨材が提案されている。合成樹脂製研磨材を使用したブラスト加工は、通常湿式で行われ、合成樹脂製研磨材は水中に分散させたスラリーの状態で吹き付けられる。
【０００３】
合成樹脂製研磨材は、湿式ブラスト加工の際には、水中に発生する微細な気泡が重合体粒子に付着し水面に浮上することがある。そのため、スラリーが安定せず、このスラリーをブラスト加工に使用すると、バリ取りの性能低下やバラつきが起こるとともに、物品にロスが多く発生するという問題があった。
これらの問題に対し、重合体粒子に無機物を含有させることにより比重を大きくすることが提案されている（特許文献１）。また、親水性ポリエステルをベースとし、溶融混練により得られる樹脂塊をハンマーミルやジェットミル等の粉砕機を用いて微細化した重合体粒子を使用することが提案されている。この重合体粒子は、スラリーの媒体である水との親和性が向上し、水面への浮上が抑制されるとされている（特許文献２）。
【先行技術文献】
【特許文献】
【０００４】
【特許文献１】特開２００１−２２５２７２号公報
【特許文献２】特開平５−１６９３７１号公報
【発明の概要】
【発明が解決しようとする課題】
【０００５】
しかし、重合体粒子に無機物を含有させる方法では、比重を大きくするために、無機物が大量に必要である。大量に無機物を含有した重合体粒子は、合成樹脂製研磨材の利点である耐衝撃性を失い、欠けやすく脆くなってしまう。
また、親水性ポリエステルをベースとする重合体粒子は、粉砕機を用いて微細化されているため、その形状が不定形なものであり、安定した研磨の制御が困難となる。更に、研磨時の衝撃で重合体粒子が欠損することで、細かなクズが発生しやすい。発生した細かなクズは、研磨後の物品に付着することで、物品に不具合を生じさせるという問題がある。
以上のように、これまで提案されてきた研磨材は、何れも欠点又は問題を抱えていた。そこで本発明は、このような欠点又は問題のない研磨材を提供することを目的とする。具体的には、湿式ブラスト加工の際に、水に浮上することがなく分散安定性に優れ、耐衝撃性に優れ、ある程度の研磨力を調整可能な合成樹脂製の研磨材を提供することを目的とする。
【課題を解決するための手段】
【０００６】
本発明の発明者は、鋭意研究を重ねた結果、特定の構造を有する（メタ）アクリレート系単量体を使用することで、分散安定性、耐衝撃性及び研磨力の調製可能な合成樹脂製の研磨材が得られることを意外にも見出し本発明に至った。
かくして本発明によれば、カルボキシル基を含有する（メタ）アクリレート系単量体（Ａ）０．２〜１０重量部と、エーテル基と水酸基又はエステル基と水酸基とを含有する（メタ）アクリレート系単量体（Ｂ）０．１〜２０重量部と、前記（メタ）アクリレート系単量体（Ａ）及び（Ｂ）以外のビニル系単量体１００重量部とを含む単量体混合物に由来する球状の重合体粒子であることを特徴とする合成樹脂製ブラスト加工用研磨材が提供される。
【発明の効果】
【０００７】
本発明の研磨材は、従来の合成樹脂製研磨材に比べ、水への分散性が格段に優れており、浮上することなく、安定した研磨を行うことができる。また、球状の重合体粒子であるから、耐衝撃性に優れているため、ブラスト時にも欠損が発生しにくい。更に、浮上する粒子が少ないため、研磨時の作業性に優れている。
また、（メタ）アタリレート系単量体（Ａ）が、メタクリル酸、アクリル酸、２−メタクリロイルオキシエチルコハク酸、２−メタクリロイルオキシエチルフタル酸、２−メタクリロイルオキシエチルヘキサヒドロフタル酸及び２−メタクリロイルオキシエチルマレイン酸から選択される場合、研磨安定性、ブラスト時の欠損の発生の抑制、研磨時の作業性に、より優れた研磨材を提供できる。
【０００８】
更に、（メタ）アクリレート系単量体（Ｂ）が、下記式
CH2=CR-COO[(C2H4O)m-(C3H6O)n]-H （式１）
（式中、ＲはＨ又はＣＨ3、ｍは０〜５０、ｎは０〜５０、但し、ｍ及びｎが同時に０の場合を除く）又は
CH2=CR-COOCH2CH2O[CO(CR2)5O]p-H    （式２）
（式中、ＲはＨ又はＣＨ3、ｐは１〜５０）で表される化合物から選択される場合、研磨安定性、ブラスト時の欠損の発生の抑制、研磨時の作業性に、より優れた研磨材を提供できる。
【０００９】
また、（メタ）アクリレート系単量体（Ｂ）が、ｍ及びｎが０〜３０の式１の化合物（但し、ｍ及びｎが同時に０の場合は除く）、ｐが１〜３０の式２の化合物から選択される場合、研磨安定性、ブラスト時の欠損の発生の抑制、研磨時の作業性に、より優れた研磨材を提供できる。
更に、ビニル系単量体が、（メタ）アクリル酸エステル系単官能単量体と（メタ）アクリル酸エステル系多官能単量体との混合物である場合、研磨安定性、ブラスト時の欠損の発生の抑制、研磨時の作業性に、より優れた研磨材を提供できる。
【発明を実施するための形態】
【００１０】
本発明の合成樹脂製ブラスト加工用研磨材は、カルボキシル基を含有する（メタ）アクリレート系単量体（Ａ）（以下、単に（メタ）アクリレート系単量体（Ａ）ともいう）と、エーテル基と水酸基又はエステル基と水酸基とを含有する（メタ）アクリレート系単量体（Ｂ）（以下、単に（メタ）アクリレート系単量体（Ｂ）ともいう）と、（メタ）アクリレート系単量体（Ａ）及び（Ｂ）以外のビニル系単量体とを含む単量体混合物とに由来する球状の重合体粒子である。なお、本明細書において使用する「ビニル系単量体」には、（メタ）アクリレート系単量体（Ａ）及び（Ｂ）を含まないものとする。更に、（メタ）アクリとは、アクリ又はメタクリを意味する。
【００１１】
カルボキシル基を分子中に含む（メタ）アクリレート系単量体（Ａ）としては、メタクリル酸、アクリル酸、２−メタクリロイルオキシエチルコハク酸、２−メタクリロイルオキシエチルフタル酸、２−メタクリロイルオキシエチルヘキサヒドロフタル酸及び２−メタクリロイルオキシエチルマレイン酸等が挙げられる。
エーテル基と水酸基又はエステル基と水酸基とを含有する（メタ）アクリレート系単量体（Ｂ）において、エーテル基としては、エチレングリコール、プロピレングリコールに由来する基が挙げられる。エステル基としては、ラクトンに由来する基が挙げられる。（メタ）アクリレート系単量体（Ｂ）は、脂肪族であることが好ましく、特に好ましい（メタ）アクリレート系単量体（Ｂ）は、下記式
CH2=CR-COO[(C2H4O)m-(C3H6O)n]-H （式１）
（式中、ＲはＨ又はＣＨ3、ｍは０〜５０、ｎは０〜５０、但し、ｍ及びｎが同時に０の場合は除く）又は
CH2=CR-COOCH2CH2O[CO(CR2)5O]p-H    （式２）
（式中、ＲはＨ又はＣＨ3、ｐは１〜５０）の化合物から選択できる。
【００１２】
なお、式１の化合物において、ｍが５０より大きい場合、重合安定性が低下して合着粒子が発生することがあり、またｎが５０より大きい場合も重合安定性が低下して合着粒子が発生することがあり、好ましくない。好ましいｍ及びｎの範囲は０〜３０の化合物（但し、ｍ及びｎが同時に０の場合は除く）である。
式２の化合物において、ｐが５０より大きい場合、重合安定性が低下して合着粒子が発生することがあり、好ましくない。好ましいｐの範囲は１〜３０である。また、２つのＲは、同一でも異なっていてもよい。
【００１３】
上記（メタ）アクリレート系単量体（Ｂ）には、市販品を利用できる。例えば、日本油脂社製のブレンマーシリーズ、ダイセル化学社製のプラクセルシリーズが挙げられる。更に、ブレンマーシリーズの中で、ブレンマーＰＰ−１０００、ブレンマー５０ＰＥＰ−３００、ブレンマー７０ＰＥＰ−３５０Ｂ等が、プラクセルシリーズの中で、プラクセルＦＭ２Ｄ、プラクセルＦＡ２Ｄ等が本発明に好適である。
【００１４】
ビニル系単量体としては、上記（メタ）アクリレート系単量体（Ａ）及び／又は（Ｂ）と共重合しうる単量体が挙げられる。具体的には、スチレン、ｏ−メチルスチレン、ｍ−メチルスチレン、ｐ−メチルスチレン、ｐ−エチルスチレン、２，４−ジメチルスチレン、ｐ−ｎ−ブチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン、ｐ−メトキシスチレン、ｐ−フェニルスチレン、ｐ−クロルスチレン、３，４−ジクロルスチレン等のスチレン及びその誘導体、
酢酸ビニル、プロピオン酸ビニル、酪酸ビニル等のビニルエステル類、
アクリル酸メチル、アクリル酸エチル、アクリル酸プロピル、アクリル酸ｎ−ブチル、アクリル酸イソブチル、アクリル酸ｎ−オクチル、アクリル酸ドデシル、アクリル酸２−エチルヘキシル、アクリル酸ステアリル、アクリル酸ラウリル、アクリル酸２−クロルエチル、アクリル酸フェニル、α−クロルアクリル酸メチル、メタクリル酸メチル、メタクリル酸エチル、メタクリル酸プロピル、メタクリル酸ｎ−ブチル、メタクリル酸イソブチル、メタクリル酸ｎ−オクチル、メタクリル酸ドデシル、メタクリル酸２−エチルヘキシル、メタクリル酸ステアリル、メタクリル酸ラウリル、メタクリル酸フェニル、アクリル酸ジメチルアミノエチル、メタクリル酸ジメチルアミノエチル、アクリル酸ジエチルアミノエチル、メタクリル酸ジエチルアミノエチル等の（メタ）アクリル酸エステル類、
アクリロニトリル、メタクリロニトリル、アクリルアミド、メタクリルアミド等のアクリル酸もしくはメタクリル酸誘導体、
マレイン酸、フマール酸等
ビニルメチルエーテル、ビニルエチルエーテル、ビニルイソブチルエーテル等のビニルエーテル類、
ビニルメチルケトン、ビニルヘキシルケトン、メチルイソプロペニルケトン等のビニルケトン類、
Ｎ−ビニルピロール、Ｎ−ビニルカルバゾール、Ｎ−ビニルインドール、Ｎ−ビニルピロリドン等のＮ−ビニル化合物、
ビニルナフタリン塩等
の単官能のビニル系単量体が挙げられる。これら単官能のビニル系単量体は、単独で使用してもよく、２種以上組合せて使用してもよい。
【００１５】
また、本発明の重合体粒子は、ビニル系単量体に、上記単官能のビニル系単量体と、２つ以上の官能基をもつ架橋性のビニル系単量体とを含ませることで、架橋重合体粒子としてもよい。架橋性のビニル系単量体としては、エチレングリコールジ（メタ）アクリレート、ジエチレングリコールジ（メタ）アクリレート、トリエチレングリコールジ（メタ）アクリレート、テトラデカエチレングリコールジ（メタ）アクリレート、ノナエチレングリコールジ（メタ）アクリレート、テトラデカエチレングリコールジ（メタ）アクリレート、デカエチレングリコールジ（メタ）アクリレート、ペンタデカエチレングリコールジ（メタ）アクリレート、１，３−ブチレングリコールジ（メタ）アクリレート、１，４−ブタンジオールジ（メタ）アクリレート、１，６−ヘキサンジオールジ（メタ）アクリレート、グリセリンジ（メタ）アクリレート、トリメチロールプロパントリ（メタ）アクリレート、ペンタエリストールテトラ（メタ）アクリレート、フタル酸ジエチレングリコールジ（メタ）アクリレート、カプロラクトン変性ジペンタエリスルトールヘキサ（メタ）アクリレート、カプロラクトン変性ヒドロキシピバリン酸エステルネオペンチルグリコールジアクリレート、ポリエステルアクリレート、ウレタンアクリレート等の（メタ）アクリル酸エステル系多官能単量体、ジビニルベンゼン、ジビニルナフタレン及びこれらの誘導体である芳香族ビニル系多官能単量体が挙げられる。これら架橋性単量体は２種以上組み合わせて用いることもできる。
【００１６】
上記ビニル系単量体の中でも、コストの面で安価なスチレンやメタクリル酸メチル等の単官能の単量体、エチレングリコールジメタクリレート等の架橋性単量体が好ましい。
【００１７】
（メタ）アクリレート系単量体（Ａ）の使用量は、ビニル系単量体１００重量部に対して、０．２〜１０重量部である。０．２重量部未満の場合は、重合体粒子の親水性が不十分で水に分散させてスラリーとして湿式ブラスト加工に使用する際に、水中の気泡と結び付いて、浮上してしまうことがある。浮上した場合、スラリーの上部と下部で濃度が一定とならず不均一となり、研磨力にバラツキが生じることになる。一方、１０重量部を超えると、不定形状の重合体粒子が多数発生することで、研磨力のバラツキが生じることがある。重合体粒子が不定形状になりやすい理由は、重合時の分散安定性が崩れるためであると推測される。より好ましい使用量の範囲は１〜８重量部である。
【００１８】
（メタ）アクリレート系単量体（Ｂ）の使用量は、ビニル系単量体１００重量部に対して、０．１〜２０重量部である。０．１重量部未満の場合は、重合体粒子の親水性が不十分で水に分散させてスラリーとして湿式ブラスト加工に使用する際に、水中の気泡と結び付いて、浮上してしまうことがある。浮上した場合、スラリーの上部と下部で濃度が一定とならず不均一となり、研磨力にバラツキが生じることになる。一方、２０重量部を超えると、スラリーが著しく泡立つことがあり、泡と共に粒子が浮上することがある。この場合も、研磨力にバラツキが生じることになる。泡立つ理由は、未反応の単量体が存在するためであると推測される。より好ましい使用量の範囲は１．０〜１５重量部である。
架橋性単量体は、単官能のビニル系単量体に対する使用割合が多くなりすぎると粒子が硬くなり、研磨時に物品を傷付ける懸念ある。従って、架橋性単量体の使用割合は、単量体全量中、０．５〜８０重量％であることが好ましく、５〜５０重量％がより好ましい。
本発明の重合体粒子には、必要に応じて、公知の帯電防止剤、界面活性剤等の他の添加剤を含んでいてもよい。
【００１９】
重合体粒子の平均粒子径は、１０μｍ〜１ｍｍの範囲が好ましい。１０μｍ未満の場合、研磨対象物への衝撃力が弱くなり、バリ取りや表面クリーニング能力が不足することがある。一方、１ｍｍより大きい場合、細部への研磨が困難となり仕上がりが悪くなることがある。より好ましい平均粒子径は、５０〜６００μｍである。
また、重合体粒子は、球状のものが使用される。ここでの球状とは、真球のような厳密な意味ではなく、粒子の投射図が円形の真球状だけでなく、楕円形のいわゆる略球状まで含む。好ましい球状は、粒子の投射図において、その短径と長径との比（短径／長径）が、１〜０．９の範囲となる形状である。なお、短径／長径＝１は真球を意味する。短径／長径の範囲外の、例えば、ペレット状や、針状、燐片状のような不定形状では、重合体粒子自身の耐衝撃性が小さいため、研磨時に粒子が破壊したり、破壊により微粉末が発生したりすることがある。更に、研磨対象物に対する重合体粒子の接触面積が一定でなくなるため、研磨効果にバラつきが大きくなると共に、物品表面に傷が入ってしまうことがある。上記範囲内であれば、安定した研磨を行うことができるため、好ましい。短径／長径のより好ましい範囲は、１〜０．９５である。
【００２０】
本発明の重合体粒子の製造方法は、球状の粒子が得られる限り、特に限定されない。例えば、懸濁重合、乳化重合、シード重合等の水性媒体中での重合法や、重合塊を押出法によりペレット化し、ペレットを表面が軟化しうる温度に加熱することで、球状の粒子を得る方法等が挙げられる。製造方法は、水性媒体中での重合が好ましく、特に懸濁重合が適している。
【００２１】
懸濁重合や乳化重合は、水性媒体中で、ビニル系単量体と、（メタ）アクリレート系単量体（Ａ）と、（メタ）アクリレート系単量体（Ｂ）と、任意に重合開始剤とを含む重合体混合物を重合させることで行われる。懸濁重合や乳化重合では、（メタ）アクリレート系単量体（Ａ）及び（Ｂ）により、得られる重合体粒子表面に親水部位が出やすく、これらの単量体の少量添加で親水性の高い粒子が得られる。また、水性媒体中で、単量体混合物の油滴を安定して存在させることができるので、粒子径のバラツキの小さい、単分散性の高い重合体粒子を得ることができる。更に、（メタ）アクリレート系単量体（Ａ）及び（Ｂ）由来の成分が粒子表面に存在するために、これが立体反発を引き起こして、重合体粒子の水中での分散性を向上できる。
【００２２】
水性媒体としては、特に限定されず、水、又は水と水溶性有機溶媒（例えば、メタノール、エタノール等の低級アルコール）との混合媒体が挙げられる。水性媒体は、ビニル系単量体１００重量部に対して、１００〜１０００重量部の範囲で使用することが好ましく、２００〜５００重量部の範囲で使用することがより好ましい。
任意に使用される重合開始剤としては、特に限定されず、例えば、過酸化ベンゾイル、過酸化ラウロイル、オルソクロロ過酸化ベンゾイル、オルソメトキシ過酸化ベンゾイル、３，５，５−トリメチルヘキサノイルパーオキサイド、ｔ−ブチルパーオキシ−２−エチルヘキサノエート、ジ−ｔ−ブチルパーオキサイド等の有機過酸化物；アゾビスイソブチロニトリル、アゾビスシクロヘキサカルボニトリル、２，２’−アゾビス（２，４−ジメチルバレロニトリル）等のアゾ系化合物等が挙げられる。重合開始剤は、ビニル系単量体１００重量部に対して、０．１〜１０重量部の範囲で使用することが好ましく、０．２〜２．０重量部の範囲で使用することがより好ましい。
【００２３】
懸濁重合及び乳化重合は、特に限定されず、公知の条件で単量体混合物を懸濁又は乳化させ、次いで重合させることにより行うことができる。また、（メタ）アクリレート系単量体（Ａ）及び（Ｂ）は、ビニル系単量体に溶解させてもよく、水性媒体に分散させてもよい。また、公知の懸濁安定剤又は乳化剤を使用してもよい。
懸濁液又は乳化液は、公知の方法により作製できる。例えば、ビニル系単量体を、水性媒体に添加し、ホモジナイザー、超音波処理機、ナノマイザー等の微細乳化機により分散させることで得ることができる。重合開始剤は、ビニル系単量体に予め混合させた後、水性媒体中に分散させてもよいし、ビニル系単量体とは別に水性媒体に分散させたものを混合してもよい。
次に、ビニル系単量体を重合させることで、重合体粒子が得られる。重合温度は、ビニル系単量体、重合開始剤の種類に応じて、適宜選択できる。重合温度は、４０〜１００℃が好ましく、より好ましくは５０〜９０℃である。
【００２４】
本発明の研磨材は、ブラスト加工に使用される。ブラスト加工としては、機械式、空気式等の乾式ブラスト加工、水を併用する湿式ブラスト加工が挙げられる。機械式ブラスト加工は、機械的に投射することにより、研磨対象物に研磨材を衝突させて、研磨を行う方法である。空気式ブラスト加工は、圧縮空気の作用で研磨対象物に研磨材を衝突させて、研磨を行う方法である。湿式ブラスト加工は、水と研磨材とを混合してスラリーとし、このスラリーを噴射することにより、研磨対象物に研磨材を衝突させて、研磨を行う方法である。
本発明の研磨材は、水への分散性が良好である観点から、湿式ブラスト加工に使用することが好ましい。
【００２５】
湿式ブラスト加工において、スラリーを形成する方法は特に限定されないが、通常の攪拌機を用いて、水に研磨材を分散させることで容易に形成できる。本発明の研磨材は、従来の合成樹脂系の研磨材と異なり、親水性が高いため、容易に攪拌され浮遊や沈降を生じ難い。また、残留モノマーが少ないので、スラリーが泡立ってしまうといった問題も生じ難い。なお、本発明の研磨材には、帯電防止剤、消泡剤、抑泡剤等の添加剤を加えてもよい。これら添加剤の添加量は、研磨剤１００重量部に対して、０．００１〜１重量部が好ましい。更に、水には、水溶性の有機溶媒や、他の添加剤が含まれてもよい。
スラリー中の研磨材の配合割合は、容量比で、５〜５０％であることが好ましい。配合割合が、この範囲であることで、不十分な研磨や過剰研磨が抑制できる。配合割合は、１０〜４０％であることがより好ましい。
【００２６】
更に、スラリーの噴射は、研磨材の配合割合、研磨対象物の種類等により適宜調整されるが、スラリー圧力が１〜８ｋｇ／ｃｍ2、噴射量が５〜５０リットル／ｍｉｎの条件で行うことが好ましい。
また、研磨対象物は、本発明の研磨材により研磨可能であれば特に限定されない。例えば、電子機器（ＩＣ、コンデンサ、抵抗、プリント基板等）の合成樹脂製のパッケージのバリ、各種樹脂成形体（筐体、自動車部品）のバリや塗料等が挙げられる。バリを構成する合成樹脂としては、エポキシ樹脂、シリコーン樹脂等の熱硬化性樹脂、ポリエチレン、ポリプロピレン、ポリフェニレンスルフィド等の熱可塑性樹脂が挙げられる。この内、エポキシ樹脂からなるバリに本発明の研磨材を使用することが好ましい。
【実施例】
【００２７】
以下、実施例に基づいて本発明を更に具体的に説明するが、本発明はこれら実施例に限定されるものではない。下記実施例における平均粒子径の測定法、短径／長径の測定法、スラリー中での浮遊性の評価方法、バリ取り効果及び研磨対象の割れ欠けの評価方法を下記する。
（平均粒子径の測定方法）
重合体粒子の平均粒子径は、ベックマンコールター社製ＬＳ２３０型で測定する。
【００２８】
具体的には、粒子０．１ｇと界面活性剤（花王社製レオドールＴＷ−Ｌ１２０）の０．１％水溶液１０ｍｌを試験管に投入し、ヤマト科学社製タッチミキサーＴＯＵＣＨＭＩＸＥＲ  ＭＴ−３１で２秒間混合する。この後、試験管を市販の超音波洗浄器であるヴェルボクリーア社製ＵＬＴＲＡＳＯＮＩＣ  ＣＬＥＡＮＥＲ  ＶＳ−１５０を用いて１０分間分散させる。分散させたものをベックマンコールター社製のＬＳ２３０型にて超音波を照射しながら測定する。そのときの光学モデルは作製した粒子の屈折率に合わせる。
【００２９】
（短径／長径の測定方法）
重合体粒子の短径と長径の比（短径／長径）は、走査型電子顕微鏡ＪＳＭ−６３６０ＬＶ（日本電子社製）を用い５００〜５０００倍で任意の１００個の重合体粒子を観察し、それぞれの粒子の短径と長径を測定して比を求め、更に平均した値である。
【００３０】
（スラリー中での浮遊性の評価方法）
重合体粒子の容積比が３０％となるように水に分散させスラリーを得る。調製したスラリーを容積１００ｍｌのサンプル瓶に５０ｇ入れ、２００回振とうしたのち静置し、３０分後の粒子の浮遊状態を目視評価する。評価は、全粒子の７０％以上浮遊した場合を×、７０％未満〜３０％以上浮遊した場合を△、３０％未満〜５％以上浮遊した場合を○、浮遊した重合体粒子が５％未満の場合を◎とする
【００３１】
（重合体粒子の親水性評価）
キャップをはずしたサンプル管（口径×高さ＝５０ｍｍ×３８ｍｍ）に重合体粒子をすりきり一杯充填する。すりきり一杯充填した重合体粒子の上にスポイトを使って１％エタノール水溶液を一滴滴下し、その液滴が消失するまでの時間を計測する。消失時間が、４０秒未満である場合を○、４０秒以上〜１００秒未満の場合を△、１００秒以上の場合を×とする。
【００３２】
（バリ取り効果及び研磨後の物品の割れ欠けの評価方法）
研磨材としての重合体粒子の容積比が３０％となるように水に分散させスラリーを得る。得られたスラリーを湿式ブラスト研磨機（不二精機製作所社製液体ホーニング機ＬＨ−５）を用いて、ＩＣリードフレームのパッケージ（物品）の合成樹脂のバリ（研磨対象物）取りに用いる。バリ取り試験は、スラリー圧力６ｋｇ／ｃｍ2、ノズル噴射量１０リットル／ｍｉｎ、３０秒間噴射の条件で行う。バリを構成する合成樹脂の種類は、エポキシ樹脂である。研磨後の物品２００個を目視で確認し、削り残したバリが存在する物品の個数を数える。個数が１０個以下の場合、評価を○とし、それより多い場合、評価を×とする。更に、割れ欠けが存在する物品の個数を数える。個数が５個以下の場合、評価を○とし、それより多い場合、評価を×とする。
【００３３】
実施例１
攪拌機、温度計を備えた２Ｌ重合器に、ラウリル硫酸ナトリウム０．０５重量部を溶解させた脱イオン水５００重量部を入れ、そこへ第三リン酸カルシウム４５重量部を分散させた。これに予め調製しておいたメタクリル酸メチル２７０重量部、エチレングリコールジメタクリレート３０重量部、２−メタクリロイルオキシエチルコハク酸（ライトエステルＨＯ−ＭＳ：共栄社化学社製）３重量部、ポリ（エチレングリコール−プロピレングリコール）モノメタクリレート（ブレンマー５０ＰＥＰ−３００：日油社製、ｍが３〜４、ｎが２〜３）１８重量部の単量体混合物に、過酸化ベンゾイル１．５重量部、アゾビスイソブチロニトリル１．５重量部を溶解させた混合液を入れた。重合器を６５℃に加熱し、攪拌機にて２００ｒｐｍで攪拌しながら懸濁重合を６時間行った後、室温（約２０℃）まで冷却した。ここで得られた懸濁液を濾過、洗浄した後、乾燥して重合体粒子を得た。得られた重合体粒子の平均粒子径は２０４μｍであった。
【００３４】
実施例２
単量体混合物として、メタクリル酸メチル２５０重量部、エチレングリコールジメタクリレート５０重量部、２−メタクリロイルオキシエチルフタル酸（ライトエステルＨＯ−ＨＨ：共栄社化学社製）２１重量部、ポリ（エチレングリコール−プロピレングリコール）モノメタクリレート（ブレンマー５０ＰＥＰ−３００）４５重量部の混合物を使用したこと以外は、実施例１と同様にして重合体粒子を得た。得られた重合体粒子の平均粒子径は２２０μｍであった。
【００３５】
実施例３
単量体混合物として、メタクリル酸メチル２７０重量部、エチレングリコールジメタクリレート３０重量部、２−メタクリロイルオキシエチルコハク酸６重量部、ポリ（エチレングリコール−プロピレングリコール）モノメタクリレート（ブレンマー５０ＰＥＰ−３００）０．３重量部の混合物を使用したこと以外は、実施例１と同様にして重合体粒子を得た。得られた重合体粒子の平均粒子径は２１１μｍであった。
【００３６】
実施例４
単量体混合物として、メタクリル酸メチル２４０重量部、アクリル酸ｎ−ブチル３０重量部、エチレングリコールジメタクリレート３０重量部、２−メタクリロイルオキシエチルフタル酸０．６重量部、ラクトン変性ヒドロキシエチルメタクリレート（プラクセルＦＭ２Ｄ：ダイセル・ユーシービー社製、ｐは２）１５重量部の混合物を使用したこと以外は、実施例１と同様にして重合体粒子を得た。得られた重合体粒子の平均粒子径は２１０μｍであった。
【００３７】
実施例５
単量体混合物として、メタクリル酸メチル２８５重量部、エチレングリコールジメタクリレート１５重量部、２−メタクリロイルオキシエチルコハク酸９重量部、ポリプロピレングリコールモノメタクリレート（ブレンマーＰＰ−１０００：日本油脂社製、ｍが０、ｎが４〜６）３０重量部の混合物を使用したこと以外は、実施例１と同様にして重合体粒子を得た。得られた重合体粒子の平均粒子径は２０３μｍであった。
【００３８】
実施例６
攪拌機の回転数を１００ｒｐｍとしたこと以外は実施例１と同様にして重合体粒子を得た。得られた重合体粒子の平均粒子径は５０１μｍであった。
実施例７
実施例１と同様にして平均粒子径２０４μｍの重合体粒子を得た後、帯電防止剤としてフォスファノールＲＬ−３１０（リン系非イオン型アニオン性界面活性剤：東邦化学工業社製）０．０３重量部を加えることで、帯電防止剤で表面処理された重合体粒子を得た。
【００３９】
比較例１
ＰＭＭＡ樹脂（スミペックスＥＸＡ：住友化学社製）８０重量部とアルミナ２０重量部をラボブラストミルにて溶融混錬して樹脂塊を得、樹脂塊をジェットミルを用いて粉砕することで粒子を得た。得られた粒子の平均粒子径は１９８μｍであった。
比較例２
（メタ）アクリレート系単量体（Ａ）及び（Ｂ）を用いなかったこと以外は実施例１と同様にして重合体粒子を得た。得られた重合体粒子の平均粒子径は２００μｍであった。
【００４０】
比較例３
単量体混合物として、メタクリル酸メチル２７０重量部、エチレングリコールジメタクリレート３０重量部、２−メタクリロイルオキシエチルコハク酸４５重量部、ポリ（エチレングリコール−プロピレングリコール）モノメタクリレート（ブレンマー５０ＰＥＰ−３００）１５重量部の混合物を使用したこと以外は、実施例１と同様にして重合体粒子を得た。得られた重合体粒子の平均粒子径は２２７μｍであった。
【００４１】
比較例４
単量体混合物として、メタクリル酸メチル２８５重量部、エチレングリコールジメタクリレート１５重量部、２−メタクリロイルオキシエチルコハク酸９重量部、ポリ（エチレングリコーループロピレングリコール）モノメタクリレート（ブレンマー５０ＰＥＰ−３００）７５重量部の混合物を使用したこと以外は、実施例１と同様にして重合体粒子を得た。得られた重合体粒子の平均粒子径は２０３μｍであった。
上記実施例及び比較例において、使用した（メタ）アクリレート系単量体（Ａ）及び（Ｂ）の添加量（ビニル系単量体１００重量部に対する添加量）、重合体粒子の形状、スラリー中での浮遊性及び親水性、バリ取り効果及び研磨後の物品の割れ欠けの状態を表１に示す。
【００４２】
【表１】
2011056614.tif 000002
【００４３】
実施例と比較例とから、（メタ）アクリレート系単量体（Ａ）及び（Ｂ）を使用することで、スラリー中での浮遊性が良好で、バリ取り効果が優れ、研磨後の物品の割れ欠けの少ない研磨材が得られることが分かる。
比較例１では、無機粒子を使用しているため、研磨後の物品の割れ欠けが生じている。また、比較例２では、（メタ）アクリレート系単量体（Ａ）及び（Ｂ）を使用していないため、スラリー中での浮遊性と重合体粒子の親水性が劣るため、バリ取り効果が劣っている。
また、（メタ）アクリレート系単量体（Ａ）の添加量が多い比較例３では、重合体粒子が不定形状であり、球状ではないため、バリ取り効果が実施例に比べて劣っている。
更に、（メタ）アクリレート系単量体（Ｂ）の添加量が多い比較例４では、スラリー中での浮遊性と重合体粒子の親水性が不良であり、そのためバリ取り効果が実施例に比べて劣っている。